(57)【要約】      （修正有）【課題】長尺品でありながロールが柔らかく、明瞭なエンボスを有するトイレットロールを提供する【解決手段】２プライのトイレットペーパーをロール状にした巻径１１０〜１１５ｍｍのトイレットロール１であって、トイレットペーパー１０がエンボス加工されたものであり、トイレットペーパーの紙厚が９５〜１１０μｍであり、巻き長さが３６〜４０mであり、巻密度が０．８３〜０．９２であり、巻硬さが０．５０〜０．６５ｋｇｆであり、空隙率が６〜１８％である、トイレットロールにより解決される。【選択図】図１
2020092824.tif 000002
【特許請求の範囲】
【請求項１】
２プライのトイレットペーパーをロール状にした巻径１１０〜１１５ｍｍのトイレットロールであって、
巻き長さが３６〜４０ｍであり、
トイレットペーパーがエンボス加工されたものであり、
トイレットペーパーの紙厚が９５〜１１０μｍであり、
巻密度が０．８３〜０．９２であり、
空隙率が６〜１８％であり、
巻硬さが０．５０〜０．６５ｋｇｆである、
ことを特徴とするトイレットロール。
【請求項２】
トイレットペーパーにおけるエンボスパターンが、
紙面全体に、底面が１．０〜１．５×１．０〜１．５ｍｍの正方形又はその正方形の四方角が対角線外方に向かって延在された略正方形をなす凹部が、中心間隔が４．５〜５．５ｍｍで幅方向に対する配列角度が４５°で格子状に配列され、かつ、
凹部と凹部との間に凹部の四方角同士から延在する谷線部を有するものである請求項１記載のトイレットロール。
【発明の詳細な説明】
【技術分野】
【０００１】
本発明は、トイレットペーパーをロール状に巻いたトイレットロールに関する。
【背景技術】
【０００２】
トイレットロールは、日常的に消費される生活品であるとともに、トイレ空間はスーペースに限りがあるため巻き長さが重視される。
トイレットロールの巻き長さは、一般家庭向けの普及品においてダブルとも称される２プライのもので２５ｍ前後  シングルとも称される１プライのもので５０ｍ前後であるのが一般的であったが、近年は、その１．５〜３倍の長さの巻き長さの長尺品も普及しつつある。
一方、トイレットペーパーは、肌に直接触れて使用されるものであり、また便の拭き取りに用いられるため、柔らかさと便の拭き取り性が重要である。そして、このような柔らかさと拭き取り性のためにトイレットペーパーにはエンボス加工されているものがある。
【先行技術文献】
【特許文献】
【０００３】
【特許文献１】特開２０１８−０６４６６４号公報
【発明の概要】
【発明が解決しようとする課題】
【０００４】
しかし、長尺品のトイレットロールは、柔らかさとエンボス加工に関し次のような問題がある。トイレットロールは、ペーパーホルダーにセットされて使用されるため、製品直径に制限がある。そのため、長尺品のように巻き長さが長くなるとトイレットロールは締まって巻かれることになりロールが硬くなるとともに、エンボスは潰れて不明瞭になりやすい。さらに、巻き締まりによってエンボスが潰れることが、ロールの硬さをより助長する。また、消費者がトイレットロールを購入する際には、トイレットロールの状態で触れるためトイレットペーパーの柔らかさをトイレットロールの硬さで判断することがあり、硬いトイレットロールは印象が悪い。
【０００５】
そこで、本発明の主たる課題は、長尺品でありながロールが柔らかく、しかも、巻き始めから巻き終わりまで明瞭なエンボスを有するトイレットロールを提供することにある。
【課題を解決するための手段】
【０００６】
上記課題を解決した第一の手段は、
２プライのトイレットペーパーをロール状にした巻径１１０〜１１５ｍｍのトイレットロールであって、
巻き長さが３６〜４０mであり、
トイレットペーパーがエンボス加工されたものであり、
トイレットペーパーの紙厚が９５〜１１０μｍであり、
巻密度が０．８３〜０．９２であり、
空隙率が６〜１８％であり、
巻硬さが０．５０〜０．６５ｋｇｆである、
ことを特徴とするトイレットロール。
【０００７】
第二の手段は、
トイレットペーパーにおけるエンボスパターンが、
紙面全体に、底面が１．０〜１．５×１．０〜１．５ｍｍの正方形又はその正方形の四方角が対角線外方に向かって延在された略正方形をなす凹部が、中心間隔が４．５〜５．５ｍｍで幅方向に対する配列角度が４５°で格子状に配列され、かつ、
凹部と凹部との間に凹部の四方角同士から延在する谷線部を有するものである上記第一の手段に係るトイレットロールである。
【発明の効果】
【０００８】
以上の本発明によれば、長尺品でありながロールが柔らかく、しかも、巻き始めから巻き終わりまで明瞭なエンボスを有するトイレットロールが提供される。
【図面の簡単な説明】
【０００９】
【図１】本発明の実施形態に係るトイレットロールの斜視図である。
【図２】本発明の実施形態に係るエンボスの平面図である。
【図３】本発明に係るエンボス深さの測定手順を説明するための概略図である。
【発明を実施するための形態】
【００１０】
次いで、本発明に係るトイレットロールを説明する。図１に示されるように、本発明に係るトイレットロール１は、２プライの帯状のトイレットペーパー１０を紙管（管芯とも称される）２０にロール状に巻いたものである。
【００１１】
本発明に係るトイレットペーパーの巻径Ｌ２（直径）１１０〜１１５ｍｍである。トイレットロールの巻径は、ＪＩＳ  Ｐ  ４５０１において、１２０ｍｍ以下と定められており、一般的なトイレットロールをセットするためのホルダーはこの１２０ｍｍを基準として作成されている。本発明のトイレットロールは、巻径が１１０〜１１５ｍｍであり、一般的なホルダーに十分にセット可能な大きさとなっている。ここで、巻径は、ムラテックＫＤＳ株式会社製ダイヤメータールール又はその相当機を用いて測定した値である。測定値は、幅方向に場所を変えて３個所測定した平均値とする。なお、同一製造ロット品における平均値は５個のロールの平均値とする。
【００１２】
一方、本発明のトイレットロールは、巻き長さが３６〜４０ｍであり、従来の一般家庭向けの普及品の２プライの製品に比して巻き長さが１．５倍程度に長い。巻き長さは、トイレットロールをテンションを掛けずに巻きほどきつつ計測する。例えば、巻きほどきから５ｍずつジグザグに折り返しつつ測定するようにしてもよい。
【００１３】
本発明に係るトイレットロールは、エンボス加工がされている。トイレットペーパーにエンボス加工がされているため、トイレットペーパー自体が柔らかく、表面の凹凸によって便の拭き取り性に優れる。また、トイレットペーパーにエンボス加工されていると紙面に凹凸が存在するため、ロール状に巻き取った際に層間に空間ができ、この空間がロールの柔らかさを発現させやすくする。
【００１４】
本発明に係るトイレットロールは、トイレットペーパーにエンボス加工がされ、巻径１１０〜１１５ｍｍで巻き長さが３６〜４０ｍと長く巻かれた長尺品の範囲であり、さらにこれらの構成のもと以下のような構成を採ることでロールが柔らかく、しかも、巻き始めから巻き終わりまで明瞭なエンボスを有するトイレットロールとなる。
すなわち、本発明に係るトイレットロールは、紙厚が９５〜１１０μｍである。
【００１５】
トイレットロールは、紙厚の測定方法は、試験片をＪＩＳ Ｐ ８１１１（１９９８）の条件下で十分に（通常は、８時間程度）調湿した後、同条件下でダイヤルシックネスゲージ（厚み測定器）「ＰＥＡＣＯＣＫ Ｇ型」（尾崎製作所製）を用いて１プライの状態で測定するものとする。具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このときエンボスを構成する一つの凹部（凸部）が必ず測定台の範囲に入るようにする。なお、深さの異なる凹部が存在する場合には、最も深さの深い凹部が位置するようにする。この測定時には、プランジャーはのせるだけとして押えない。プランジャーの端子は金属製で直径１０ｍｍの円形の平面が紙平面に対し垂直に当たるようにし、この紙厚測定時の荷重は、約７０ｇｆである。なお、紙厚は測定を１０回行って得られる平均値とする。ここで、紙厚の測定時には、エンボス（凹部）の潰れが想定されるが、本発明に係る紙厚は、そのような潰れも含んで測定した値であり、そのような潰れは無視してよい。本紙厚測定において凹部の潰れによって生ずる紙厚差は無視できる。
【００１６】
他方、本発明に係るトイレットロールは、巻密度が０．８３〜０．９２である。本発明に係る巻き密度とは、実断面積×理論断面積で算出される値である。実断面積とは、巻長さ×紙厚で算出される値である。一方、理論断面積とは、（巻径／２）×（巻径／２）×π−（紙管外径／２）×（紙管外径／２）×πで算出される値である。つまり、端面の面積から紙管開口端側面積を差し引いた面積である。巻き密度が０．８３〜０．９２の範囲にあるとロールを周面で手に持った際に顕著に柔らかさを感じる。特に０．９２を超えると硬さを感じ始め、０．９６以上になると硬巻きで締まりのあるロールと感じられるようになる。一方、０．８３未満の場合には、ロールの芯際が端面から飛び出る恐れが生ずる。なお、紙管外径（紙管径）Ｌ３は、一般的な大きさと同様に３５〜４５ｍｍφとするのが望ましい。
【００１７】
他方、本発明に係るトイレットロールは、空隙率が６〜１８％である。本発明に係る空隙率とは、（ロール全体の実空隙率）／（ロール体積）で算出される値である。ロール全体の実空隙率は、（理論断面積−実断面積）×（ロール幅）で算出される値である。ロール体積は、（理論断面積）×（ロール幅）で算出される値である。ロール幅Ｌ１は、１００〜１３０ｍｍ程度とすればよい。本発明に係る空隙率とは、トイレットロール内にどの程度の空間が存在しているかを示す指標である。この指標は、エンボス、紙厚、巻き硬さによって調整される。紙厚が厚い場合には空隙率が低くなるが、これには過度に深く硬い潰れがたいエンボスがある場合、紙層そのものが厚い場合があり、いずれの場合も硬く感じられることがある。本発明に係る空隙率は低い場合にロールが硬く感じられる傾向にあり、空隙率が高いとロールが柔らかく感じられる傾向にある。なお、空隙率が、１８％を超えるとロールの芯際が端面から飛び出る恐れが生ずる。６％を下回ると柔らかさが発現し難くなる。
【００１８】
他方、本発明に係るトイレットロールは、巻硬さが０．５０〜０．６５ｋｇｆである。本発明に係る巻硬さとは、ダイヤメータールール（ムラテックKDS株式会社製及びその相当機）をトイレットロールに巻き付け、プッシュプルゲージ（株式会社イマダ製及びその相当機）で三目盛り分引くのに必要な力を測定した値である。巻硬さが０．５０〜０．６５ｋｇｆであれば、十分に柔らかいと感じることができる。上記の本発明に係る構成であればこの巻き硬さに調整することが容易である。
【００１９】
ここで、本発明に係るトイレットロールは、エンボス加工がされているが、そのエンボスパターンは必ずしも限定されるわけではない。エンボスは、マイクロエンボスやドット型のエンボス、デザインエンボス等の適宜のエンボスパターンとすることができる。但し、本発明に係るエンボスパターンは、シングルエンボスと称される２プライ積層で付与されるエンボスであるのが望ましい。本発明に係る巻き密度や巻き硬さとしやすい。
【００２０】
また、本発明に係る好適なエンボスパターンは、本発明に係る好適なエンボスパターンは、凹部の面積が１．０〜２．５ｍｍ2で、密度が０．０１〜０．５で、エンボス深さが、０．５〜２．０ｍｍである。トイレットペーパーとしての柔らかさが向上するとともに、トイレットロールのようにロール状態における柔らかさが高まり、消費者が手に持った際に柔らかいと感じやすくなる。特に、図２に示すように、紙面全体に、底面が対角Ｌ４×対角Ｌ４＝１．０〜１．５×１．０〜１．５ｍｍの正方形の凹部３１（図２Ａ）又はその正方形の四方角が対角線外方に向かって延在された略正方形（図２Ｂ）をなす凹部３２が、中心間隔Ｌ５が４．５〜５．５ｍｍで幅方向に対する配列角度が４５°で格子状に配列され、かつ、凹部３１（３２）と凹部３１（３２）との間に凹部の四方角同士から延在する谷線部３３を有するものである。なお、谷線部３３は、凹部３１（３２）の四方角が最も深く、凹部間の中間が最も浅くなるように漸次緩やかに断面弓なりに配されているのが望ましい。このエンボスパターンは、幅方向の４５°に向かって谷線部によって、巻き取り時のテンションが分散され本発明に係るトイレットロールの巻密度、空隙率、巻硬さに調整しやすく、このように長尺に巻いてもエンボスが不明瞭となりがたい。また、トイレットペーパー自体の柔らかさや便の拭き取り性についても優れる。
【００２１】
さらに、ここでエンボスパターンを付与するには、エンボスを付与するエンボスロールに形成する凸部の高さを１．３４ｍｍ程度として、巻き取り時のテンション調整、ライダーロールとの接触を考慮して上記範囲よりやや深い範囲で適宜に調整すればよい。なお、エンボス深さとは凹部の深さの平均値である。
エンボスの深さは、株式会社キーエンス社製ワンショット３Ｄ測定マクロスコープ  ＶＲ−３２００又はその相当機と、画像解析ソフトウェア「ＶＲ−Ｈ１Ａ」又はその相当ソフトウェアにより測定する。測定は、倍率１２倍、視野面積２４ｍｍ×１８ｍｍの条件で測定する。但し、倍率と視野面積は、エンボス（凹部）の大きさによって、適宜変更することができる。具体的な測定手順は、図３を参照して説明すると、上記ソフトウェア等を用いて、平面視点で示される画像部（図中X部分）中の一つのエンボス（凹部）４０の周縁の最長部を横切る線分Q１におけるエンボス深さ（測定断面曲線）プロファイルを得る。このエンボス深さプロファイルの断面曲線からλc：８００μm（但し、λcはＪＩＳ−Ｂ０６０１「３.１.１.２」に記載の「粗さ成分とうねり成分との境界を定義するフィルタ」）より短波長の表面粗さの成分を低域フィルタによって除去して得られる断面視点で示される画像部（図中Y部分）の「輪郭曲線Q2」のうち、上に凸で最も曲がりが強くなる２つの凹部エッジ点Ｐ１，Ｐ２と、凹部エッジ点Ｐ１，Ｐ２で挟まれる最小値を求め、深さの最小値Ｍｉｎとする。さらに、凹部エッジ点Ｐ１，Ｐ２の深さの値の平均値を深さの最大値Ｍａｘとする。このようにして、エンボス深さ＝最大値Ｍａｘ−最小値Ｍｉｎとする。又、凹部エッジ点Ｐ１，Ｐ２のＸ−Ｙ平面上の距離（長さ）を最長部の長さと規定する。上記の上に凸で最も曲がりが強くなる２つの凹部エッジ点Ｐ１，Ｐ２は目視にて選択する。なお、その選択にあたっては、当該測定中のエンボス（凹部）４０の平面視点の画像中の輪郭Ｅを参考としてもよい。同様にして、最長部に垂直な方向での最短部についてもエンボス（凹部）の深さを測定し、大きい方の値をエンボス（凹部）の深さとして採用する。以上の測定を、トイレットペーパー表面の任意の１０個のエンボスについて行い、その平均値を最終的なエンボス深さとする。
【００２２】
他方で、本発明に係るトイレットロールを構成するトイレットペーパーにおけるパルプ繊維は、特に限定されないがバージンパルプ７０〜１００質量％、古紙パルプ０〜３０質量％であるのが望ましい。古紙パルプを配合すると、バージンパルプ１００質量％からなるものに比して、安価に製造することができる。また、古紙パルプは、古紙からパルプを再生する工程において、再生前のパルプ繊維に比して繊維が細かくなる傾向にあり、このような繊維の性質上、紙厚を厚くせずに、繊維が密となり紙力が高まりやすい。その一方で、過度に配合すると柔軟性などの風合いが低下する。よって古紙パルプの特徴に鑑みて、その配合比率を０〜３０質量％の範囲で定めればよい。なお、古紙パルプの種類は必ずしも限定されるものではないが、特に、ミルクカートン古紙、上質古紙を原料とする古紙パルプが望ましい。これらは原料由来の広葉樹クラフトパルプ（ＬＢＫＰ）が多く配合されているため、紙力を発現させやすい。
【００２３】
他方、バージンパルプとするのが望ましく、特にそのバージンパルプは、針葉樹クラフトパルプ（ＮＢＫＰ）と広葉樹クラフトパルプ（ＬＢＫＰ）であるのが望ましい。これらの配合比率は、ＮＢＫＰ：ＬＢＫＰを２０：８０〜５０：５０とするのが望ましい。なお、このバージンパルプと上記の上質古紙パルプとからなる繊維素材を用いて製造されたトイレットペーパーは、古紙由来の機械パルプが５質量％以下、灰分が３質量％以下で、白色度は８０〜８５％程度となる。
【００２４】
本発明に係るトイレットペーパーは、坪量が１３．５〜１６．０ｇ／ｍ2、好ましくは、１４．０〜１５．５ｇ／ｍ2である。１３．５〜１６．０ｇ／ｍ2の範囲であれば本発明に係るトイレットロールの巻密度、空隙率、巻硬さに調整しやすい。また、本発明に係るトイレットロールでは、乾燥引張強度や湿潤引張強度は、本発明の作用効果を妨げない範囲で公知の方法で調整することができる。
【実施例】
【００２５】
次いで、本発明のトイレットロールの実施例及び比較例についてロールの柔らかさ、紙（トイレットペーパー）の柔らかさ、芯飛び出し試験を行った。なお、比較例５〜７は従来品であり、特に比較例５は巻き長さが２５ｍの一般家庭用普及品である。なお、実施例１、比較例１、比較例４は、図２Ｂに示すパターンのエンボスが付与され（対角距離１．０×１．０、ピッチ５．０ｍｍ）、比較例５〜比較例７は、実施例１とは別のエンボスパターンのエンボスが付与されている。
各例に係るトイレットロールの構成及びトイレットペーパーの物性・組成は、下記表１のとおりである。
【００２６】
また、表中の芯飛び出し検証とは、各例に係るトイレットロールを内包した、トイレットロールの包装形態として一般的な１２ロールの取っ手付きガセット包装体を作製し、１ｍの高さから底面側を下にして落下させた際の芯又は芯際（紙管近傍）が飛び出さないかを目視にて確認した。検証は、３パックを落下させ、芯飛出しが確認できなかったものを〇、一つでも芯飛出しが確認できた場合には×と判断した。
【００２７】
官能評価は、被験者１８名に実際に各例に係るトイレットロールを１週間、使用してもらい、「ロールの柔らかさ」、「紙の柔らかさ」、「紙の滑らかさ」、「総合評価」の各項目について、比較例５（長尺品ではない従来品）を基準として、相対評価を行なうこととした。評価は、比較例５を４点として、比較例５よりも良い５点、比較例５と同程度である４点、比較例５のほうがやや良い３点、比較例５のほうが良い２点、比較例５のほうがとても良い１点、として点数付けを行ない、その平均値を算出して判断することとした。
【００２８】
【表１】
2020092824.tif 000003
【００２９】
本発明に係る実施例は、官能評価及び芯飛び出し検証において優れた結果となった。また、実施例１に示すとおり芯際、表層におけるエンボス深さにほとんど差がなくエンボスの明瞭さについても十分となった。なお、芯際におけるエンボス深さは、巻き始めから巻き長さの５％の位置で測定し、表層におけるエンボス深さは、巻き終わりから巻長さの５％の位置のエンボス深さを測定した。また、特に本発明に係るエンボスについては、比較例４のように硬く巻いてもエンボスが不明瞭になりがたいものであることも知見された。
その一方で、比較例３は、巻き密度、巻き硬さは本発明の範囲にあり官能評価も問題がなかったが空隙率が高いため芯飛び出し検証において問題が見られた。比較例１は、実施例１と巻き長さが異なる条件のものであるが、実施例１〜実施例３は、比較例１より巻き長さが長いが各評価において差がなく良好な結果となった。他方で、より巻き密度を高めた比較例２や比較例４は、結果が極端に悪化した。
さらに比較例５〜比較例６は、エンボス深さの減衰が見られた。また、巻き密度が高いか、空隙率が低くためと思われるがロール柔らかさの評価が非常に悪いものであった。
これらの結果を総合するに本発明に係るトイレットロールとすることで、長尺品でありながロールが柔らかく、しかも、巻き始めから巻き終わりまで明瞭なエンボスを有するトイレットロールとすることができる。
【符号の説明】
【００３０】
１…トイレットロール、１０…トイレットペーパー、２０…紙管（管芯）、Ｌ１…トイレットロールの巻径（直径）、Ｌ２…トイレットロールの管芯の直径、Ｌ３…トイレットロールの幅、３１，３２…凹部、３３…谷線部。
【図１】
2020092824.tif 000004
【図２】
2020092824.tif 000005
【図３】
2020092824.tif 000006